"目標金属である鉛を含む各種金属が溶解された溶液金属溶解溶液から鉛イオンを吸着するとともに吸着された鉛イオンを遊離することが可能な、鉛イオンを吸着する鉛イオン吸着性化合物を担持したメソポーラスシリカ。鉛イオン吸着性化合物は目標金属である鉛イオンを選択的に吸着可能な化合物であることを特徴とする、特許請求の範囲第1項に記載のメソポーラスシリカ。鉛イオン吸着性化合物はキレート化合物であることを特徴とする、特許請求の範囲第2項に記載のメソポーラスシリカ。キレート化合物は、46ドデシルレゾルシノール{46dodecylresorcinol}、2ドデシル4ジアゼニルレゾルシノール{2dodecyl4diazenylresorcinol}6ドデシルレゾルシノール{46dodecylresorcinol}、2ドデシル4ジアゼニルレゾルシノール{2dodecyl4diazenylresorcinol}DPAR、またはアンモニウムメチル2メルカプトフェニルカルバモジチオエ-ト{ammoniummethyl2mercaptophenylcarbamodithioate}AMPCから選択された1または2以上の化合物であることを特徴とする、特許請求の範囲第9項に記載の鉛回収方法。前記DTDRおよびDPARの場合には前記pH値は115~130、好適には120~130であり、前記AMPCの場合には前記pH値は55~90、好適には60~80であることを特徴とする、特許請求の範囲第10項に記載の鉛回収方法。46ドデシルレゾルシノール{46dodecylresorcinol}、2ドデシル4ジアゼニルレゾルシノール{2dodecyl4diazenylresorcinol}DPAR、またはアンモニウムメチル2メルカプトフェニルカルバモジチオエ-ト{ammoniummethyl2mercaptophenylcarbamodithioate}AMPCから選択された少なくとも1を担持したメソポーラスシリカ用いた鉛イオン検出センサー。鉛イオン濃度は、比色法または紫外可視分光法により検出することを特徴とする、特許請求の範囲第12項に記載の鉛イオン検出センサー。紫外可視分光法による鉛イオン濃度は、400nm~600nmの波長を用いて検出することを特徴とする、特許請求の範囲第13項に記載の鉛イオン検出センサー。請求項1~6のいずれかの項に記載のメソポーラスシリカを用いた鉛除去フィルター。上記説明した様に鉛は広範囲な分野で使用されているが鉛中毒等に見られるように毒性が強く人間の健康に影響を与えるので、人間の体内や動植物に極力取り込まれないようにすることが必要である。そのためには、生活用水や廃水等の溶液にどの程度の濃度の鉛が含まれているのか知る必要がある。しかし、ppbオーダーの微量な鉛濃度を迅速に正確に測定する鉛濃度センサーは少なく、あっても繰り返し使用することができないという問題がある。また鉛を選択的に検出するセンサーは殆どないため、複数の金属イオンが含まれる溶液では鉛以外の金属に影響されて精度良く鉛濃度を測定することができない。さらに、生活用水や廃水等の溶液に有毒な鉛が存在した場合にその鉛を除去することが必要であるが、ppbオーダーレベルまで鉛を除去する方法は少ない。また、回収剤で鉛を除去した後、その鉛を分離する手段が困難なため、回収した鉛を有効に活用することが難しいという問題がある。生活用水や廃水等の溶液の鉛を回収しリサイクルするためのコストが高いという問題もある。有害な鉛の環境における濃度検出や環境からの除去、鉛を回収し有用な鉛をリサイクルする方法等に関して、簡単でコストが低く選択性良く、かつ精度良好で高速に行なうことができる方法が要求されている。我々は最近、表面が官能基を有する材料によって担持された広範囲ケージ状メソ構造上に発色分子プローブを構成する方法や金属イオンの広い濃度範囲を検出でき簡単で信頼性の良い方法、さらに、低濃度レベルの毒性金属を検出する光化学ナノセンサーを提案してきた。非特許文献5、6、7本発明はその延長技術として発展させたものである。本発明の目的は、高度に秩序化した構造を有するメソポーラスシリカに鉛イオンを選択的に吸着することができる化合物以下、鉛イオン吸着性化合物というを担持させて、担持された鉛イオン吸着性化合物に鉛イオンを吸着させ、この吸着された鉛を回収する効率的な方法およびそれに使用される鉛イオン吸着性化合物を担持したメソポーラスシリカを提供する。さらに、この鉛イオン吸着性化合物を担持したメソポーラスシリカを用いて鉛イオン濃度検出を精度良くしかもppbオーダーの微量な測定が可能な鉛イオンセンサーを提供する。シリカ源と界面活性剤を混合した後、酸性水溶液を添加して、これを焼成すると、メソポーラスシリカが生成される。このメソポーラスシリカに鉛イオン吸着性化合物鉛イオンはまだ吸着されていないを担持する。鉛イオン吸着性化合物は、鉛イオン{Pb}を選択的に吸着することができる化合物である。たとえば、キレート化合物のような金属錯体である。特定の金属を選択的に吸着しやすい化合物を本出願では金属吸着性化合物と呼ぶ。ここで、金属吸着性化合物が選択的に吸着可能な特定金属を回収するという意味で、この特定金属を目標金属と称する。本発明においては、目標金属は鉛である。鉛を含む種々の金属が溶解された金属溶解溶液に前記鉛イオン吸着性化合物を担持または修飾したメソポーラスシリカを接触させ、メソポーラスシリカに担持した鉛イオン吸着性化合物に目標金属である鉛を吸着させる。このとき、金属溶解溶液のpH値、溶液濃度や溶液温度等の環境要因を調節すれば、効率的に目標金属を吸着させることができる。たとえば、都市鉱石等を王水等の酸性溶液に溶かして固形物を除去した溶液は、目標金属である鉛を含む種々の金属が溶解された金属溶解溶液となる。次に、鉛イオンが吸着された鉛イオン吸着性化合物を担持したメソポーラスシリカを鉛イオンが遊離可能な溶液鉛イオン遊離溶液に接触させて、吸着された鉛イオンを鉛イオン遊離溶液に溶解させる。この溶液をろ過して固形物と液体に分離する。分離された液体は鉛イオンだけを溶解しているので、目標金属である鉛の回収が可能となる。溶液の濃度、pH、反応温度等をコントロールすることで、鉛の回収効率を上げることができる。また、分離された固形物は、鉛イオン吸着性化合物を担持したメソポーラスシリカであり、メソポーラスシリカに担持された鉛イオン吸着性化合物は鉛を吸着していない。すなわち、固形物は鉛イオン吸着性化合物鉛イオンを吸着していないを担持したメソポーラスシリカに戻る。しかも本体鉛イオン吸着性化合物を担持したメソポーラスシリカは変化していないので、再度目標金属である鉛イオン吸着材として利用できる。本発明において、鉛イオン吸着性化合物が広い表面積や高秩序化した構造を持つメソポーラスシリカの表面およびポア細孔内壁に担持修飾されているので、鉛イオン吸着性化合物の反応基に鉛イオンが容易にしかも速く吸着する。従って、吸着の応答速度が速いだけでなく、鉛イオン吸着性化合物への吸着効率が、単独の鉛イオン吸着性化合物への吸着効率よりも非常に大きくなるとともに、鉛イオン吸着量も多くなる。また、鉛イオン吸着性化合物に吸着された鉛イオンも整然と配列し密に吸着されているので、吸着した鉛イオンを容易に速く遊離することができる。従って鉛イオンの遊離効率も非常に大きい。また、鉛イオン吸着性化合物は鉛イオン溶解溶液のpH値等を調整することにより鉛イオンを選択的に多量に吸着することができる。従って、鉛だけを効率良く回収できる。またppbオーダーの微量な鉛イオンも吸着除去することができるので、生活用水や廃水等の溶液に含まれる鉛の濃度を極めて微量なレベルまで低減できる。さらに、鉛イオン吸着性化合物を担持しているメソポーラスシリカはその骨格が強固であり、鉛イオン吸着性化合物の担持や鉛イオンの吸着によってもメソポーラスシリカの骨格には変化が殆どない。吸着した鉛イオンもほぼ完全に遊離できるので、もとの状態鉛イオンを吸着していない鉛イオン吸着性化合物を担持したメソポーラスシリカに戻るので、鉛イオン吸着性化合物を担持したメソポーラスシリカを繰り返し使用することができる。従って、トータルの鉛の回収費用を小さくすることができる。また、本発明の鉛イオンが吸着された鉛イオン吸着性化合物を担持したメソポーラスシリカは、比色法または紫外可視分光法を用いてppbオーダーの非常に低濃度の鉛イオン濃度も検出することができるので、鉛イオン濃度センサーとしても使用することができる。本発明は、高い選択性と光学的検出機能を有する種々のキレート等を用いた鉛イオン検出技術および鉛回収技術を提供するものである。この技術の特徴は異種原子から構成されるメソポーラス材料の原子レベルで配列したナノサイズの表面状態を利用していることである。本発明は、活性金属および貴金属を含む廃棄物から鉛を抽出する方法として非常に優れている。メソポーラスシリカのナノレベルで配列した内表面は、pHなどの環境条件を制御して固着解離状態を可変することによって鉛イオン検出センサーを作る。隣接原子と電子軌道構造の異なる表面原子とキレートとの結合によって、鉛イオンを確実に吸着できる。さらに、ナノレベルの内側配列は電荷移動を増大させるので、ppbレベルの非常に微量の鉛吸着でも肉眼で観察可能な変化が起こる。以下、本発明の実施形態について詳細に説明する。図1は、本発明の鉛回収システムを示す図である。まず、第1段階で高度に秩序化したメソポーラスシリカHOMシリカHOMS:HighOrderedMesoporousSilica、尚通常、HOMと言った場合、シリカSilicaは含まないが、本明細書においてはHOMと記載した場合も、特に明記しない限りシリカSilicaも含むものとする。を合成する。ここで、メソポーラスシリカとは、多孔質シリカの1種であり、メソポア領域と呼ばれる、2から50nmの領域の大きさのほぼ均一で規則的な直径の細孔メソ孔を有し、細孔の作るネットワークの様式空間対称性や製造方法等によって、様々な特性を有することが知られている多孔質物質群である。しかし、本特許出願においては、メソ孔よりも小さなマイクロ孔2nm以下の細孔やメソ孔よりも大きなマクロ孔50nm以上の細孔を有するポーラスシリカもメソポーラスシリカと呼ぶ。本発明に用いられるHOMの形態は、薄膜状形態やモノリス形態を含む。モノリス形態とは、通常薄膜以外の各種の形態、たとえば微粒子、粒子、ブロック状のもの等の形態を言う。高度に秩序化したとは、立方晶や六方晶系メソポーラス構造が3次元的に表面や内壁表面に規則正しく配列した状態を言い、たとえば立方晶Ia3d、Pm3n、Fm3mや六方晶P6m構造を言う。これらの構造が広範囲に存在すると、鉛イオン吸着性化合物を大量に担持することができ、全体の鉛イオン吸着量を大きくすることができる。また、HOMのBET比表面積は大きいほど良いが、通常300m2/g以上であり、好適には400m2/g以上である。HOMシリカは種々の方法により合成できる。たとえば、界面活性剤を鋳型としたゾルゲル法においては、水溶液中に臨界ミセル濃度以上の濃度で界面活性剤を溶解させると、界面活性剤の種類に応じて一定の大きさと構造をもつミセル粒子が形成される。しばらく静置するとミセル粒子が充填構造をとり、コロイド結晶となる。ここで溶液中にシリカ源となる有機シリコン化合物などを加え、微量の酸あるいは塩基を触媒として加えると、コロイド粒子の隙間でゾルゲル反応が進行しシリカゲル骨格が形成される。最後に高温で焼成すると、鋳型とした界面活性剤が分解除去されて純粋な高度に秩序化したメソポーラスシリカHOMシリカが得られる。また、たとえば、好適には、有機シリコン化合物と界面活性剤を混合してリオトロピック型液晶相を形成し、さらに、酸水溶液を加えることによって、短時間に有機シリコン化合物の加水分解反応を起こし、メソポーラスシリカと界面活性剤の複合生成物を得た後、界面活性剤を除去して、HOMシリカを得る方法が利用される。有機シリコン化合物として、たとえば、TEOSテトラエトキシシラン、TMOSテトラメトキシシラン、テトラメチルオルトケイ酸C4H12O4Siやテトラエチルオルトケイ酸C8H20O4Siなどのシリコンアルコキシドを用いる。生成物から加熱や真空引き等でエタノールよりメタノールを除去する方が容易であるから、生産性はTEOSよりTMOSの方が好適である。尚、HOMの形成には、有機シリコン化合物の他に無機シリコン化合物を用いることもできる。たとえば、カネマイトNaHSi2O53H2O、ジ珪酸ナトリウム結晶Na2Si2O5、マカタイトNaHSi4O95H2O、アイラアイトNaHSi8O17XH2O、マガディアイトNa2HSi14O29XH2O、ケニヤアイトNa2HSi20O41XH2O、水ガラス珪酸ソーダ、ガラス、無定形珪酸ナトリウムを用いることもできる。これらは、2種以上を混合して用いてもよい。また、テンプレート鋳型となる界面活性剤も、種々のものを使用できる。たとえば、カチオン性やアニオン性や両性や非イオン性の界面活性剤を使用できる。鋳型となる陽イオン性界面活性剤としては、たとえば、第1級アミン塩、第2級アミン塩、第3級アミン塩、第4級アンモニウム塩が挙げられる。また、鋳型となる陰イオン性界面活性剤としては、たとえば、カルボン酸塩、硫酸エステル塩、スルホン酸塩、リン酸エステル塩などが挙げられ、セッケン、高級アルコール硫酸エステル塩、高級アルキルエーテル硫酸エステル塩、硫酸化油、硫酸化脂肪酸エステル、硫酸化オレフィン、アルキルベンゼンスルホン酸塩、アルキルナフタレンスルホン酸塩、パラフィンスルホン酸塩および高級アルコールリン酸エステル塩が挙げられる。鋳型となる両性界面活性剤としては、たとえば、ラウリルアミノプロピオン酸ナトリウム、ステアリルジメチルベタイン、ラウリルジヒドロキシエチルベタインが挙げられる。鋳型となる非イオン界面活性剤としては、たとえば、ポリオキシエチレンアルキルエーテル、ポリオキシエチレン2級アルコールエーテル、ポリオキシエチレンアルキルフェニルエーテル、ポリオキシエチレンステロールエーテル、ポリオキシエチレンラノリン酸誘導体、ポリオキシエチレンポリオキシプロピレンアルキルエーテル、ポリプロピレングリコール、ポリエチレングリコールなどのエーテル型のものや、ポリオキシエチレンアルキルアミンなどの含窒素型が挙げられる。これらは、2種以上混合して用いても良い。界面活性剤の種類を変更することによりHOMの構造細孔の大きさや形、結晶構造などを制御することができるので、結晶構造の秩序性が高くBET比表面積が大きい細孔密度の大きなHOMを形成できる界面活性剤が好適である。たとえば、ポリオキシエチレンセチルエーテルBrij56:C16H3310OH、C16EO10、トリブロック共重合体界面活性剤たとえば、pluronic登録商標P123:EO20PO70EO20、Pluronic登録商標F108:EO141PO44O141を用いることができる。Brij56:TMOS=05の重量比の混合により、立方晶構造Pm3nが得られ、P123:TMOS=075の重量比の混合により、立方晶構造Ia3dが得られ、F108:TMOS=07の重量比の混合により、立方晶構造Im3mケージ状シリカ構造が得られる。図2はケージ状或いはシリンダー状の立方晶モノリス以下、HOMCageと記すの生成方法を示す図である。丸形フラスコに80gのTetramethylorthosilicateを入れ、その中に56gの界面活性剤F108を添加する。界面活性剤を完全に溶解させるためにフラスコは約60°Cの温水に保持された。その後、4gのpH13の酸性水溶液が添加され、ロータリーエバポレータにより溶液を10分間蒸発させると、固体材料が形成された。この固体材料は水分を含み塊状なので、さらにオーブン中において40°Cで1日保持し、その後さらに450°Cで8時間焼成することにより粉末状のHOMCageケージ状メソポーラスシリカが形成される。次に、第2段階で、鉛イオン吸着性化合物をHOMに担持させる。この段階では、鉛イオン吸着性化合物には鉛イオンは他の金属イオンも吸着されていない。鉛イオンを吸着していないことを示す用語として鉛イオン吸着性化合物と称する。本発明に用いられる鉛イオン吸着性化合物として、金属錯体、無機金属化合物や有機金属化合物がある。セルロース、タンパク質などの鉛イオン吸着性化合物も含まれる。金属錯体として、無機および有機の金属錯体や金属カルボニル化合物、金属クラスターや有機金属化合物が挙げられる。また、キレート化合物も含まれる。基本的には、金属の中で鉛イオンを吸着できる化合物であって、HOMに担持でき、化学処理により、目標金属である鉛以外の金属イオンを遊離でき、その後に他の化学処理により目標金属である鉛を遊離できる化合物である。鉛イオン吸着性化合物は、化学的にはたとえばOH基を介してHOMシリカに強固に結合している。鉛イオン吸着性化合物は、回収しようとする目標金属である鉛イオンを選択的にしかも多量に吸着する化合物が望ましい。たとえば、鉛イオンに対して選択的に結合するキレート化合物が挙げられる。鉛を含む各種の金属が溶解した金属溶解溶液のpH値や温度や濃度などを調整すれば、鉛イオン吸着性化合物に目標金属である鉛イオンを選択的に吸着できる。また、キレート化合物は、非常に微量のたとえば、ppbオーダー鉛を選択的に吸着することができるので、金属溶解溶液中に含まれる鉛イオンの量が少なくても、効率的に選択的に鉛イオンを吸着する。たとえば、我々は、46ドデシルレゾルシノール{46dodecylresorcinol}略称DTDR以下レセプターDTDRとも称する、2ドデシル4ジアゼニルレゾルシノール{2dodecyl4diazenylresorcinol}略称DPAR以下レセプターDPARとも称する、あるいはアンモニウムメチル2メルカプトフェニルカルバモジチオエ-ト{ammoniummethyl2mercaptophenylcarbamodithioate}略称AMPC以下レセプターAMPCとも称するのキレート錯体が鉛イオン{Pb}を選択的に優先的に吸着することを見出した。本出願では、上記の鉛イオン吸着性化合物をレセプターDTDR、DPAR、AMPCとも称する。レセプターreceptorとは本来受容体という生物学的用語であるが、本出願では特定金属鉛イオンを吸着する金属イオン吸着性化合物という意味でレセプターという用語を用いることもある。これらのレセプターは後述するように、溶液を特定のpH値に調節した鉛イオン{Pbイオン}を含有した溶液にレセプターを担持したHOMシリカを浸漬すると、レセプターは他のpH値の溶液における場合よりも大量にしかも選択的にPbイオンを吸着する。Pbイオンの吸着量が増していくとレセプターを担持したHOMシリカの色が変化していく。色調と吸着されたPbイオン濃度とは相関関係にあるので、色調からPbイオン濃度を知ることができる。すなわち比色分析が可能である。選択的にという意味は、鉛イオン{Pbイオン}およびその他の種々の金属イオンを含む溶液にこれらのレセプターを担持したHOMシリカを浸漬すると、鉛イオン{Pbイオン}だけを吸着し、他の種々の金属イオンは殆ど吸着しないということを意味している。すなわち、これらのレセプターを担持したHOMシリカは、Pbイオン吸着の選択性が極めて優れている。これらのレセプターの1つまたは複数をHOMシリカに担持させても良い。それぞれのレセプターの特性を併せ持つHOMシリカを得ることができる。また、Pbイオン吸着後の光吸収スペクトルからもPbイオン濃度を測定できる。すなわち、レセプターを担持したHOMシリカはPbイオン濃度検出センサーでもある。たとえば、これらのレセプターを担持したメソポーラスシリカHOMS-DTDR、DPAR、AMPCは、鉛イオン{Pb}を吸着すると紫外可視分光法において400nm~600nmの波長を持つ可視光に吸収ピークを示し、この波長域の吸収率と鉛イオン濃度とは相関関係があるので、キャリブレーションカーブを事前に作っておくことにより、鉛イオン{Pb}を吸着したHOMS-DTDR、DPAR、AMPCの紫外可視分光法における当該波長の吸収率データからこのHOMS-DTDR、DPAR、AMPCの鉛イオン濃度を知ることができる。しかもこのHOMS-DTDR、DPAR、AMPCは溶液中の鉛イオンを選択的にほとんど全部の鉛イオンを吸着するとともに、他の含有金属イオンはほとんど吸着しないので、非常に感度の良い鉛イオン濃度センサーとなる。特にppbレベルの微量な鉛でも正確な濃度を検出できる。このような鉛イオン吸着性化合物をHOMに担持修飾させる方法複合化法とも呼ぶとして種々の方法が挙げられる。たとえば、HOMに保持されるべき鉛イオン吸着性化合物が中性である場合には、試薬含浸法REACTIVEFUNCTIONALPOLYMERS,49,1892001などが用いられ、陰イオン性である場合には、陽イオン交換法が用いられ、陽イオン性である場合には陰イオン交換法が用いられる。これらの複合化法は、特別の条件や操作ではなく、既知の一般的な技術分野に属するものである。したがって、これらの一般的な技術分野の詳細については、当該固体吸着分野に関する総説、文献などを参照することができる。たとえば、メソポーラスシリカを陽イオン性有機試薬たとえば、陽イオン性シリル化剤を用いて表面処理し、そのメソポーラスシリカに陽イオン性官能基を付与し、次いで、この陽イオン性メソポーラスシリカと陰イオン性鉛イオン吸着性化合物の水溶液やアルコール溶液とを接触させ、鉛イオン吸着性化合物をメソポーラスシリカ内に吸着させる方法、メソポーラスシリカと鉛イオン吸着性化合物の有機溶媒溶液とを接触させ、有機溶媒だけをろ過あるいは蒸留などにより取り除くことで、鉛イオン吸着性化合物をメソポーラスシリカ内に物理的に吸着させて担持する方法、メソポーラスシリカをチオール基を持つシリル化剤を用いて表面処理し、次いで、生成する表面のチオール基を酸化処理することで、そのメソポーラスシリカに陰イオン性官能基を付与し、この陰イオン性メソポーラスシリカと陽イオン性金属吸着性化合物の水溶液とを接触させ、鉛イオン吸着性化合物をメソポーラスシリカ内に吸着させる方法、あらかじめ鉛イオン吸着性化合物を細孔内および表面に充填した後に、これを陽イオン性有機試薬の有機溶媒溶液で処理して、鉛イオン吸着性化合物を細孔内および表面に固定する方法、鉛イオン吸着性化合物と陽イオン性有機試薬をあらかじめ混合し、得られた試薬複合体の有機溶媒溶液と該シリカとを接触させ、有機溶媒だけをろ過あるいは蒸留などにより取り除くことで、鉛イオン吸着性化合物を該シリカ内に担持する方法が使用される。また、前述のレセプターをHOMに担持させるには、レセプターをNNジメチルフォルムアミド{NNDimethylformamide}またはエタノールに溶解し、この溶液とHOMを接触させて、HOMへレセプターを含浸させる。このようにしてレセプターを高密度に整然と担持したHOMシリカが完成する。尚エタノールや水分等の液分を蒸発加熱や真空引き等させてさらに乾燥することによりレセプターを担持したHOMシリカを高純度の固体状態粉末で効率良く作製できる。また、結晶構造の秩序性が高くBET比表面積が大きいポーラス細孔密度の大きなHOMシリカほど、多くのレセプターが規則的にHOMシリカの表面および細孔内壁に担持される。たとえば、好適には、立方晶構造Pm3n、Fm3m、Ia3d、六方晶構造P6mなどの構造が広範囲に形成されたHOMシリカにレセプター鉛イオン吸着性化合物を吸着させる。鉛イオン吸着性化合物単独でも当然選択的に目標金属である鉛イオンを吸着できるが、鉛イオン吸着性化合物は凝集等するため、鉛イオン吸着が可能な官能基を有効に利用することができない。すなわち、凝集されたたとえば、粒子状の鉛イオン吸着性化合物物質の表面に存在する官能基に目標金属である鉛イオンが吸着しても、拡散または浸透により鉛イオン吸着性化合物内部の鉛イオン濃度は距離の2乗に対して指数関数的に減少するから、その粒子状物質の内部にある鉛イオン吸着性化合物の官能基全部に鉛イオンが吸着することは困難である。また、仮にその粒子状物質の内部にある鉛イオン吸着性化合物の官能基に鉛イオンが吸着したとしても、その吸着した鉛イオンを取り出す遊離するまたは逆抽出することが難しいという問題がある。かなりの時間をかければ粒子状物質の内部に鉛イオンを拡散させ、さらに取り出すことも可能であるが、長時間をかけて鉛イオンを粒子状物質の内部を移動させることは生産性が悪く工業的には利用できない。これに対して、メソポーラスシリカは、細孔表面積が非常に大きく高度に秩序化した配向構造を持つので、メソポーラスシリカの表面および細孔内壁に鉛イオン吸着性化合物を担持したものは、鉛イオン吸着性化合物が整然と配列して結合しているので、鉛イオン吸着性化合物の鉛イオン吸着率が非常に高くなる。すなわち、鉛イオン吸着性化合物の1分子ずつが鉛イオン吸着に利用できる。鉛イオン溶解溶液や遊離逆抽出溶液は、メソポーラスシリカの表面や細孔へ容易に速やかに侵入していくので、HOMに担持された鉛イオン吸着性化合物の反応基と容易に、しかも速やかに接触する。このことは、HOMに担持された鉛イオン吸着性化合物が鉛イオン溶解溶液と接触すると速やかに吸着される。また、吸着された鉛イオンを遊離するときも遊離溶液と接触すれば吸着された鉛イオンが速やかに遊離されるということも意味するので、生産性が飛躍的に向上する。たとえば、キレート樹脂単独の場合には、キレート樹脂の表面において、表面原子がすべて有効にキレート官能基を持った状態にはならず、原子的には離散的にキレートの反応端がある状態となっている。キレート樹脂単独で鉛イオンを吸着する時も、キレート樹脂のどの部分につくか制御できない。また、鉛イオン溶解溶液と接触した部分のキレート官能基には鉛イオンが吸着抽出とも言うされると予想されるが、鉛イオン溶解溶液が浸透しにくいキレート樹脂内部では鉛イオンは殆ど吸着されないと考えられる。すなわち、鉛イオン吸着効率が非常に悪い。さらにキレート樹脂に吸着した鉛イオンを遊離するとき逆抽出とも言うも、キレート樹脂内部に吸着した鉛イオンを取り出すことも困難となる。このキレート樹脂を繰り返し利用するときも、キレート樹脂中の残存物等の影響により、鉛イオンの抽出逆抽出の効率がどんどん悪くなり、繰り返し使用でキレート樹脂の性能が大幅に劣化してしまう。これに対して、キレート樹脂をHOMに担持したものは、HOMの大きな比表面積と整列した原子配列を使って、キレート官能基をHOMの表面上に広範囲に形成することができる。言い換えれば、HOMではキレートの反応端はほぼ同一の性状になる。しかも、従来のキレート樹脂単独では実現できないほどに、HOM表面および細孔内壁に多量にキレートの反応端を有する。そのキレート官能基が鉛イオンもしくは鉛イオンを含む錯体イオンを選択的に捕獲するので、鉛イオンの吸着効率が非常に高くなる。また、その捕獲された鉛イオンもしくは鉛イオンを含む錯体イオンを逆抽出で取り出すことも容易に可能となる。さらに、キレート樹脂単独で使用した場合には樹脂そのものの物理的および/または化学的強度が不十分であるため、キレート樹脂の繰り返し使用による劣化が大きいが、キレート樹脂をHOMに担持したものは、その骨格たるHOMの物理的および/または化学的強度が十分であるため、繰り返し使用による劣化が小さい。第3段階では、事前に都市鉱石や自然鉱石中の各種金属を溶解した酸性溶液またはアルカリ溶液金属溶解溶液或いは鉛イオンを含む各種金属が溶けた廃液金属溶解溶液などを準備しておく。この金属溶解溶液は、たとえば以下のようにして作製する。携帯電話やパソコンなどから得られたPb等の重金属を含む材料を王水溶液中に浸漬すると、Pb、Fe、Cu、Coなどの多数の金属これらも都市鉱石等に含まれるが溶解される。この溶液から固形分を除いた溶液が金属溶解溶液である。金属溶解溶液中に鉛イオン吸着性化合物これをMCとするを高密度に担持したHOM以下、HOM-MCに浸漬等して金属溶解溶液とHOM-MCと接触させる。この接触により、HOM-MCに金属イオンが吸着される。これをHOM-MC-Pb-MPb:目標金属である鉛、M:Pb以外の吸着された金属とする。金属吸着性化合物は、一定の条件pH値、温度、濃度等下で目標金属である鉛を選択的にかつ優先的に吸着するので、その条件下の金属溶解溶液中に鉛イオン吸着性化合物を浸漬すれば、目標金属である鉛だけを吸着したHOMすなわち、HOM-MC-Pbを得ることができる。たとえば、鉛イオンを最も良く吸着するpH値に調整された金属溶解溶液にHOM-MCを接触浸漬を含むさせ、HOMMCに鉛イオンを選択的に大量に吸着することができる。しかし、条件などの多少の変動によりわずかの他の金属Mが吸着される可能性もあるので、金属溶解溶液中の目標金属である鉛以外の金属をあらかじめ少なくしておくことにより、鉛以外の金属Mの吸着量が非常に少ないHOM-MC-Pb-Mが得られる。たとえば、金属溶解溶液中のpH調整や化学処理等を行い鉛以外の金属を析出沈殿させ除去しておくなどの方法がある。上述のレセプターの場合、金属溶解溶液をpH=115~130、好適にはpH=120~130に調節することにより、レセプターAMPCの場合は、金属溶解溶液をpH=55~90、好適にはpH=60~80に調節することにより、鉛{Pb}イオンをHOMMCHOM-DTDR、DPAR、AMPCに効率的に吸着させることができる。尚、エタノールや水分等の液分を蒸発加熱や真空引き等させてさらに乾燥することにより鉛イオンを吸着したHOMシリカを高純度の固体状態粉末で効率良く収集できる。第4段階では、目標金属である鉛を含む金属を吸着したHOM-MC-Pb-Mを、目標金属である鉛以外の金属を遊離できる溶液中に浸漬して、目標金属である鉛以外の金属を除去してほぼ目標金属である鉛だけを吸着したHOM-MC-Pbとする。或いは、pH値や温度や溶液濃度などの条件調整により目標金属である鉛以外の金属を除去してHOM-MC-Pbにできる場合もある。尚、目標金属である鉛以外の金属の吸着が非常に少ない場合このときは、最初からHOM-MC-Pbであるや、目標金属である鉛だけを遊離できる方法があれば、第4段階は省略することもできる。たとえば、上述したレセプターを担持したHOM-の場合には、Mが殆どないので、すなわち、HOM--Pbの状態になっているので、第4段階は省略することが可能となる。第5段階では、ほぼ目標金属である鉛だけを吸着したHOM-MC-Pbを、目標金属である鉛を溶解可能な溶液に浸漬して、目標金属である鉛イオンを溶解する。溶出処理或いは、pH値や温度や溶液濃度などの条件調整により目標金属である鉛イオンだけを遊離できる場合もある。或いは、目標金属である鉛イオンだけを遊離できる溶液に浸漬することにより、目標金属である鉛イオンを溶解できる。このような場合には、必ずしも目標金属である鉛イオンだけを吸着したHOM-MC-Pbにする必要がない。この溶解液から目標金属である鉛イオンが遊離されたHOM-MCは固形物であるから、ろ過して取り除く。固形物として取り除かれたHOM-MCは再度使用可能である。たとえば、HOM--Pbの場合にはHCl溶液に浸漬することにより、Pbがほぼ完全に溶出する。また、目標金属である鉛の溶解液から種々の方法たとえば、電気分解法により、目標金属を分離すると目標金属である鉛を回収できる。すなわち、都市鉱石等から目標金属である鉛を回収できた。たとえば、HOM--Pbを塩酸水溶液に浸漬することにより、Pbイオンを遊離できる。この結果、固形物HOM-R1~R4はろ過して再利用でき、第3段階において再び使用できる。Pbイオンは溶離溶出液に溶けているので、メッキ等によりPb単体として回収できる。尚、HOM-MCに目標金属である鉛を吸着してHOM-MC-Pbにすることを目標金属である鉛の抽出と考えた場合に、この工程はHOM-MC-PbからPbを遊離してHOM-MCにするので逆抽出工程と言うこともできる。以上述べた第1段階~第5段階の工程を経ることにより、都市鉱石等から得られた目標金属である鉛を溶解した金属溶解溶液から、鉛イオン吸着性化合物を担持した高度に秩序化したHOMシリカHOMSを用いて、目標金属である鉛を回収することができる。<レセプターDTDR46ドデシルレゾルシノール{46dodecylresorcinol}の生成>図3は、レセプターDTDRの生成に関する合成方法を示す図である。約005モルの2アミノ134チアジアゾール2amino134thiadiazolを40mlのHClに溶解する。この溶液を0°Cに冷却し、水に溶かした35gのNaNO2をこの溶液にゆっくりと添加した。反応の進行は、ヨウ化デンプン紙により制御された。最終的に、このジアゾニウム塩溶液は、4NのHCl溶液60mlに34gの6ドデシルレゾルシノール6dodecylresorcinolを溶解し充分に冷却した溶液に、ゆっくりと注がれた。この結果得られた溶液を0°Cで30分冷却し、その後で、180mlの水に60gの酢酸ナトリウムを溶解した水溶液を加えた。このカップリング反応は0°Cで2時間かけて行なわれ、生成した析出物は水洗された。この析出物がDTDRである。<レセプターDPAR2ドデシル4ジアゼニルレゾルシノール{2dodecyl4diazenylresorcinol}の生成>図4は、レセプターDPARの生成に関する合成方法を示す図である。約005モルのアニリンを40mlのHClに溶解する。この溶液を0°Cに冷却し、水に溶かした35gのNaNO2をこの溶液にゆっくりと添加した。反応の進行は、ヨウ化デンプン紙により制御された。最終的に、このジアゾニウム塩溶液は、4NのHCl溶液60mlに34gの6ドデシルレゾルシノール6dodecylresorcinolを溶解し充分に冷却した溶液に、ゆっくりと注がれた。この結果得られた溶液を0°Cで30分冷却し、その後で、180mlの水に60gの酢酸ナトリウムを溶解した水溶液を加えた。このカップリング反応は0°Cで2時間かけて行なわれ、生成した析出物は水洗された。この析出物がDPARである。<レセプターAMPCアンモニウムメチル2メルカプトフェニルカルバモジチオエ-ト{ammoniummethyl2mercaptophenylcarbamodithioate}の生成>図5は、レセプターAMPCの生成に関する合成方法を示す図である。28アンモニア水溶液10mlを3mlの2アミノベンゼンチオールへ氷浴中で10分間攪拌しながら添加し、その後、10mlの二流化炭素を30分以内に滴状に加え、この混合液を2時間攪拌した。その後、ろ過し水洗し、AMPCを生成した。<HOM材料の合成>図2は、ケージ状あるいはシリンダー状の立方晶モノリス以下、HOMCage1と記すの生成方法を示す図である。丸形フラスコに80gのテトラメチルオルトシリケート{Tetramethylorthosilicate}を入れ、その中に56gの界面活性剤F108を添加する。界面活性剤を完全に溶解させるためにフラスコは約60°Cの温水に保持された。この後、4gのpH13の酸性水溶液を添加し、ロータリーエバポレータにより溶液を10分間蒸発させると、固体材料が形成された。この固体材料は水分を含み塊状なので、さらにオーブン中において40°Cで1日保持し、その後450°Cで8時間焼成することにより粉末状のHOMCageケージ状メソポーラスシリカを形成した。以下HOM-Cage1とも称する。<HOM-センサー材料HOM-DPARの合成>HOM-センサー材料すなわち、HOMにレセプターDPAR、DTDRおよびAMPCを担持し、HOM-DPAR、DTDR、AMPCを作製する方法はほとんど同じであるので、HOM-DPARを合成する方法について以下に示す。図6は、レセプターDPARを担持したHOM-DPARの製造方法を示す図である。丸形フラスコに入ったエタノール液中に005gの2ドデシル4ジアゼニルレゾルシノールDPARを入れ、実施例4で生成したHOM-Cageを1g添加した。丸形フラスコ中のエタノールは、フラスコをロータリーエバポレータへ連結し、45~50°Cでゆっくりと真空引きして取り除かれた。フラスコ中の粘性液体は、2時間以内に有色のゲル状材料固体生成物へ変化した。この材料を65~70°Cで5時間乾燥した後温水洗浄し、再度65~70°Cで乾燥した。乾燥した塊状粉末をすりつぶして細かい粉末状にして、この粉末状材料HOM-DPARは鉛イオン{Pb}抽出に使用された。<HOM-センサー材料DPARの特性>図7は、HOM―センサー材料DPARの窒素N2吸着脱着等温線を示す図である。縦軸に吸着量、横軸に相対圧力P0=1atmを示す。4つの試料{HOMCage1、HOM―DPAR、HOM-DPAR-Pb、HOM-DPARafterElution}ともIUPACのIV型の曲線であり、メソポーラス細孔直径2~50nmの存在を示している。また、4つの試料すなわちHOMモノリスのN2吸着脱着等温線は、吸着/脱着ブランチの周知の急峻な屈曲パターンを有する顕著なヒステリシスループを示している。これらはHOMサンプルの特徴であり、ケージ状ポア細孔が均一性良く形成され規則的に配列されていることを示し、またセンサー材料であるDPARが均一にかつ規則的にHOMに担持されていることを示している。さらに、等温線形状およびPP0の毛管蒸発はこの4つの試料全てに関して類似している。図8は、窒素N2吸着脱着等温線から求めたHOM-センサー材料DPARの特性を示す表である。上記材料{HOMCage1、HOM―DPAR、HOM-DPAR-Pb、HOM-DPARafterElution}のBET比表面積Surfaceareaは、それぞれ、47396m2g-1、34701m2g-1、34981m2g-1、36249m2g-1である。また、上記材料{HOMCage1、HOM―DPAR、HOM-DPAR-Pb、HOM-DPARafterElution}の全細孔体積Porevolumeは、それぞれ、072cm3g-1、041cm3g-1、043cm3g-1、047cm3g-1であり、細孔サイズPoresizeは、それぞれ、86nm、54nm、583nm、629nmである。BET比表面積は大きく、細孔サイズも小さく、HOM-DTDRは良好な吸着サイトを持つことが分かる。さらに、HOM-DPARに鉛イオンを吸着させ、その鉛イオンを溶出させても窒素吸着離脱等温線には大きな差はなく、HOM-DPARは鉛イオン吸着に繰り返し利用できることが分かる。<HOM-センサー材料DTDRの特性>図9は、HOM―センサー材料DTDRの窒素N2吸着脱着等温線を示す図である。縦軸に吸着量、横軸に相対圧力P0=1atmを示す。4つの試料{HOM-Cage1、HOM-DTDR、HOM-DTDR-Pb、HOM-DTDRafterElution}ともIUPACのIV型の曲線であり、メソポーラス細孔直径2~50nmの存在を示している。また、4つの試料すなわちHOMモノリスのN2吸着脱着等温線は、吸着/脱着ブランチの周知の急峻な屈曲パターンを有する顕著なヒステリシスループを示している。これらはHOMサンプルの特徴であり、ケージ状ポア細孔が均一性良く形成され規則的に配列されていることを示し、またセンサー材料であるDTDRが均一にかつ規則的にHOMに担持されていることを示している。さらに、等温線形状およびPP0の毛管蒸発はこの4つの試料全てに関して類似している。図10は、窒素N2吸着脱着等温線から求めたHOM-センサー材料DTDRの特性を示す表である。上記材料{HOM-Cage1、HOM-DTDR、HOM-DTDR-Pb、HOM-DTDRafterElution}のBET比表面積Surfaceareaは、それぞれ、47396m2g-1、42226m2g-1、43003m2g-1、46343m2g-1である。また、上記材料{HOM-Cage1、HOM-DTDR、HOM-DTDR-Pb、HOM-DTDRafterElution}の全細孔体積Porevolumeは、それぞれ、072cm3g-1、048cm3g-1、051cm3g-1、057cm3g-1であり、細孔サイズPoresizeは、それぞれ、86nm、463nm、499nm、499nmである。BET比表面積は大きく、細孔サイズも小さく、HOM-DTDRは良好な吸着サイトを持つことが分かる。さらに、HOM-DTDRに鉛イオンを吸着させ、その鉛イオンを溶出させても窒素吸着離脱等温線には大きな差はなく、HOM-DTDRは鉛イオン吸着に繰り返し利用できることが分かる。<HOM-DTDR、HOM-DPAR、およびHOM-AMPCに関するpHの調査>8種類のpH水溶液20、35、52、70、95、110、125および135を使用し、鉛{Pb}イオンがどのpHで最も吸着されるか、各センサーHOM-DTDR、HOM-DPAR、およびHOM-AMPCに関して調査した。pH20およびpH35に関しては001M硫酸または02MKCl-HClのどちらかのpH調整溶液を使い、pH52に関してはCH3COOH-CH3COONaのpH溶液を使用した。PH70、95、110、125および135に関しては、3モルホルノプロパンスルホン酸{3morpholinopropanesulfonicacid}、Nシクロヘキシル3アミノプロパンスルホン酸{Ncyclohexyl3aminopropanesulfonicacid}、2エタンスルホン酸{2ethanesulfonicacid}、およびKClの混合液を使用し、さらに、02MのNaOHを使ってpH調整を行なった。各pH溶液4mlに2ppmのPbを添加し、必要量の水を加えて20ml水溶液にした。この水溶液に各センサーHOM-DTDR、DPAR、AMPCを添加し、25分間攪拌してからろ過し固体材料を得た。この固体材料を紫外可視分光光度計UVVISNIRSpectroscopyにより、吸収スペクトルを測定した。図11は、波長が531nmにおけるHOM-DPARの種々のpH条件での吸収分光強度室温測定を示す。縦軸はpH=125のときの信号強度に対する相対強度を示し、横軸にpH値をプロットしている。この図から、pH=125の場合が最も高い信号強度を示し、水溶液をこのpH値に保持すると、センサーHOM-DPARは鉛イオンPbを最も良く吸着することが分かる。図12は、波長が501nmにおけるHOM-DTDRの種々のpH条件での吸収分光強度室温測定を示す。縦軸はpH=125のときの信号強度に対する相対強度を示し、横軸にpH値をプロットしている。この図から、pH=125の場合が最も高い信号強度を示し、水溶液をこのpH値に保持すると、センサーHOM-DTDRは鉛イオン{Pb}を最も良く吸着することが分かる。また、HOM-AMPCに関しては、波長が411nmにおけるHOM-DPARの種々のpH条件での吸収分光強度室温測定を測定することにより、図11および図12と同様の図を作成できる。この結果から、HOM-AMPCに関しては、最高応答信号はpH70で見出された。すなわち、pH=70の場合が最も高い信号強度を示し、水溶液をこのpH値に保持すると、センサーHOM-AMPCは鉛イオン{Pb}を最も良く吸着する。以上から、pH値のばらつきも考慮すると、HOM-DPARおよびHOM-DTDRに関しては鉛イオン{Pb}を最も吸着するpH値は115~130の間、好適には120~130の間であり、HOM-AMPCに関しては鉛イオン{Pb}を最も吸着するpH値は55~90の間、好適には60~80の間である。<種々の鉛{Pb}イオン濃度におけるHOM-DPARによる鉛{Pb}イオンの抽出>鉛{Pb}イオンを最も良く吸着するpH125溶液を4ml取り、種々の濃度02ppb~2ppmの鉛{Pb}イオンを加えた後、所定量の水を加えて20ml水溶液を作った。これにHOM-DPARを20mg加え、30分間攪拌して、ろ過した。得られた固体材料を紫外可視分光光度計UV-VIS-NIRスペクトロメーターを使って紫外可視分光法による吸収スペクトルを測定した。図13は、この固体材料、すなわち鉛{Pb}イオンを吸着したHOM-DPAR{HOM-DPAR-Pb}の紫外可視分光光度曲線および固体材料の色調を示す図である。得られた固体材料の色調は、鉛{Pb}イオンが吸着していないときの色0ppb試料は薄い褐色で、これはHOM-DPARの色であるに対して、鉛{Pb}イオン濃度が増加するにつれてだんだん濃い褐色2ppmに遷移していく。従って、この色調を見ることによって固体材料中に取り込まれた鉛{Pb}イオン濃度を知ることができ、HOM-DPARは比色分析法による鉛{Pb}イオン濃度センサーとして使用できる。図13に示す分光曲線のグラフにおいて、横軸は測定波長、縦軸は吸収率を示す。分光光度曲線は下の方から、Pb濃度が0ppb曲線1、02ppb曲線2、05ppb曲線3、10ppb曲線4、5ppb曲線5、50ppb曲線6、100ppb曲線7、500ppb曲線8、および2ppm曲線9である場合を示す。このように、分光光度はすべての測定波長300nm~900nmにおいて、鉛{Pb}イオン濃度が増加するに従い吸収率が連続的に増加する。特に鉛{Pb}イオン吸着の効果は波長が531nmの可視光におけるスペクトルデータに表れる。図14は、図13に示す分光曲線を使って求めた、波長が531nmの可視光における吸光度と鉛{Pb}イオン濃度との関係を示す図である。横軸に鉛{Pb}イオン濃度{マイクロモルμM}、縦軸に吸光度の相対強度を示す。Pb濃度が0のときにおける吸光度をA0とし、種々のPb濃度のときにおける吸光度をAとし、吸光度の相対強度を、A-A0で示す。従って、A=A0のとき吸光度の相対強度は0である。図14からも波長が531nmにおいて吸収スペクトル強度は鉛{Pb}イオン濃度が増加するに従い大きくなる。この曲線を使えば、HOM-DPARに吸着された鉛{Pb}イオン濃度を知ることができる。すなわち、HOM-DPARは良好な鉛{Pb}イオン濃度センサーである。特に、005μM以下の鉛{Pb}イオン濃度の場合、内グラフから分かるように吸収率の相対強度と鉛{Pb}イオン濃度との関係は直線性があるので、吸収率が分かれば即座に鉛{Pb}イオン濃度を求めることができる。従って、図8はHOM-DPARの鉛{Pb}イオン濃度センサーのキャリブレーションカーブと言える。このHOM-DPARを用いた鉛{Pb}イオン濃度センサーの紫外可視分光光度計UV-VIS-NIRスペクトロメーターによる測定時間は約2分、検出限界は43x10-8mol/dm3、検出範囲は00002~100ppmであり、センサーの必要量は10gで約1gのPbとなる。HOM-DPARは繰り返し使用できるので、鉛{Pb}の回収剤としても使用できる。<種々の鉛{Pb}イオン濃度におけるHOM-DTDRによる鉛{Pb}イオンの抽出>鉛{Pb}イオンを最も良く吸着するpH125溶液を4ml取り、種々の濃度02ppb~2ppmの鉛{Pb}イオンを加えた後、所定量の水を加えて20ml水溶液を作った。これにHOM-DTDRを20mg加え、30分間攪拌して、ろ過した。得られた固体材料を紫外可視分光光度計UV-VIS-NIRスペクトロメーターを使って紫外可視分光法による吸光度を測定した。図15は、この固体材料、すなわち鉛{Pb}イオンを吸着したHOM-DTDR{HOM-DTDR-Pb}の紫外可視分光光度曲線および固体材料の色調を示す図である。得られた固体材料の色調は、鉛{Pb}イオンが吸着していないときの色0ppb試料は薄い褐色で、これはHOM-DTDRの色であるに対して、鉛{Pb}イオン濃度が増加するにつれてだんだん濃くなり、濃い褐色2ppmに遷移していく。従って、この色調を見ることによって固体材料中に取り込まれた鉛{Pb}イオン濃度を知ることができ、HOM-DTDRは比色分析法による鉛{Pb}イオン濃度センサーとして使用できる。図15に示す分光曲線のグラフにおいて、横軸は測定波長、縦軸は吸収率を示す。分光光度曲線は下の方から、Pb濃度が0ppb曲線1、02ppb曲線2、05ppb曲線3、10ppb曲線4、5ppb曲線5、50ppb曲線6、100ppb曲線7、500ppb曲線8、および2ppm曲線9である場合を示す。このように、分光光度はすべての測定波長300nm~900nmにおいて、鉛{Pb}イオン濃度が増加するに従い吸光度が連続的に増加する。特に鉛{Pb}イオン吸着の効果は波長が501nmの可視光におけるスペクトルデータに表れる。図16は、図15に示す分光光度曲線を使って求めた、波長が501nmの可視光における吸光度と鉛{Pb}イオン濃度との関係を示す図である。横軸に鉛{Pb}イオン濃度{マイクロモルμM}、縦軸に吸光度の相対強度を示す。Pb濃度が0のときにおける吸光度をA0とし、種々のPb濃度のときにおける吸光度をAとし、吸光度の相対強度を、A-A0で示す。従って、A=A0のとき吸光度の相対強度は0である。図16からも波長が501nmにおいて吸光度は鉛{Pb}イオン濃度が増加するに従い大きくなることが分かる。この曲線を使えば、HOM-DTDRに吸着された鉛{Pb}イオン濃度を知ることができる。すなわち、HOM-DTDRは良好な鉛{Pb}イオン濃度センサーである。特に、005μM以下の鉛{Pb}イオン濃度の場合、内グラフから分かるように吸光度の相対強度と鉛{Pb}イオン濃度との関係は直線性があるので、吸光度が分かれば即座に鉛{Pb}イオン濃度を求めることができる。従って、図10はHOM-DTDRの鉛{Pb}イオン濃度センサーのキャリブレーションカーブと言える。このHOM-DTDRを用いた鉛{Pb}イオン濃度センサーの紫外可視分光光度計UV-VIS-NIRスペクトロメーターによる測定時間は約2分、検出限界は30x10-8mol/dm3、検出範囲は00002~150ppmであり、センサーの必要量はセンサー10gで約1gのPbとなる。HOM-DTDRは繰り返し使用できるので、鉛{Pb}の良好な回収剤としても使用できる。<種々の鉛{Pb}イオン濃度におけるHOM-AMPCによる鉛{Pb}イオンの抽出>鉛{Pb}イオンを最も良く吸着するpH70溶液を4ml取り、種々の濃度500ppb~10ppmの鉛{Pb}イオンを加えた後、所定量の水を加えて20ml水溶液を作った。これにHOM-AMPCを20mg加え、30分間攪拌して、ろ過した。得られた固体材料を紫外可視分光光度計UV-VIS-NIRスペクトロメーターを使って紫外可視分光法による吸光度を測定した。図17は、この固体材料、すなわち鉛{Pb}イオンを吸着したHOM-AMPC{HOM-AMPC-Pb}の紫外可視分光光度曲線および固体材料の色調を示す図である。得られた固体材料の色調は、鉛{Pb}イオンが吸着していないときの色0ppb試料は白色で、これはHOM-AMPCの色であるに対して、鉛{Pb}イオン濃度が増加するにつれてだんだん黄色が着いていき、黄白色10ppmに遷移していく。従って、この色調を見ることによって固体材料中に取り込まれた鉛{Pb}イオン濃度を知ることができ、HOM-AMPCは比色分析法による鉛{Pb}イオン濃度センサーとして使用できる。図17に示す分光曲線のグラフにおいて、横軸は測定波長、縦軸は吸光度を示す。分光光度曲線は下の方から、Pb濃度が0ppb曲線1、500ppb曲線2、1ppm曲線3、2ppm曲線4、5ppm曲線5、および10ppm曲線6である場合を示す。このように、分光光度は曲線6を除いたすべての測定波長300nm~900nmにおいて、鉛{Pb}イオン濃度が増加するに従い吸光度が連続的に増加する。特に鉛{Pb}イオン吸着の効果は波長が411nmの可視光におけるスペクトルデータに表れる。図17に示す分光光度曲線を使って求めた、波長が411nmの可視光における吸収率と鉛{Pb}イオン濃度との関係において、吸光度は鉛{Pb}イオン濃度が増加するに従い大きくなる。この関係を使えば、HOM-AMPCに吸着された鉛{Pb}イオン濃度を知ることができる。すなわち、HOM-AMPCは良好な鉛{Pb}イオン濃度センサーである。<DPARによる種々の金属を含む溶液からの鉛イオンの抽出>鉛{Pb}イオンを最も良く吸着するpH125溶液を4mlビーカーに取り、ビーカーへ04Mの混合液クエン酸ナトリウム、チオ硫酸ナトリウム、酒石酸ナトリウム溶液4mlを添加し、種々の金属イオンおよび2ppmのPbを添加し、それから、必要量の水を加えて20ml水溶液にした。この水溶液へNaOHを加えて、pH125に調整した。複数混合物水溶液において、Pbの濃度は2ppmであり、他の金属イオンAl3、Co2、Cr3、Bi3、Pd2、Mn2、Se4、Li、Fe3、Cu2、Ni2、Zn2、Mg2、Sn2、Ca2、Cd2、Hg2濃度は、それぞれ4ppmであった。その後、HOM-DPARを20mg添加し30分間攪拌した。その水溶液をろ過し、固体材料を得、固体材料について紫外可視分光UVVISNIR分析を行なった。ろ過溶液中の金属イオン濃度はICPOESICP発光分光分析により解析された。ろ過溶液にはPbイオンは含まれず、Pbイオン以外のすべての金属イオンが存在した。固体材料中のPbは、UVVISNIRスペクトルによって測定された。図18は、この固体材料、すなわち鉛イオンを吸着したHOM-DPAR{HOM-DPAR-Pb}の紫外可視分光光度曲線および固体材料の色調を示す図である。鉛イオンを含む溶液2ppmPbのみを含む溶液{曲線2:2ppmPb}、2ppmPbと複数イオンを含む溶液{曲線3:2-4ppm{PbIons}、に浸漬したHOM-DPARはλ=531nmのピークを示すが、鉛イオンを含まない溶液{曲線1:0ppb、曲線4:2ppmIons}に浸漬したHOM-DPARはλ=531nmのPbのピークを示さない。このことにより、HOM-DPARは鉛イオン以外の金属イオンは吸着しないことが分かる。図18に示された色調から、鉛{Pb}イオンを含む複数イオンが含まれた混合液から得られたHOM-DPAR-Pbの色調は、鉛{Pb}イオンだけを含む溶液から得られたHOM-DPAR-Pbの色調と殆ど同じであり、複数イオンが含まれた混合液から得られたHOM-DPAR-Pbは鉛{Pb}以外の金属は含まないことが示唆される。<005MHClによるHOM-DPARに吸着したPbイオンの溶出/抽出操作>実施例12において示した複数イオン混合液からPbを抽出した固体材料を溶出液005MHCl20mlが入ったビーカー中に入れて、30分間攪拌した。この溶液をろ過し、ろ過液と固体材料に分離した。図19は、この固体材料、すなわち鉛{Pb}イオンを吸着したHOM-DPAR{HOM-DPAR-Pb}を005MHClによってPbイオンを溶出した後の固体材料の紫外可視分光光度曲線および固体材料の色調を示す図である。比較のために、鉛{Pb}イオンを吸着する前のHOM-DPARの紫外可視分光光度曲線曲線1および色調0ppm、鉛{Pb}イオンを吸着したHOM-DPAR{HOM-DPAR-Pb}の紫外可視分光光度曲線曲線2および色調2ppmPbを一緒に載せている。005MHClによってPbイオンを溶出した後の固体材料の紫外可視分光光度曲線が曲線3で色調がElutionby005MHClである。これらの3つの紫外可視分光光度曲線を比較すると、Pbイオンを吸着すると吸光度が大きくなるが、005MHCl処理を行なうと元の状態HOM-DPARに戻ることが分かる。特に波長531nmにおけるPb2の典型的ピークが変化していることからも理解できる。このことは、005MHCl処理によってHOM-DPAR-PbのPbイオンがほとんど溶出してHOM-DPARに変化したことを示しているとともに、HOM-DPARを繰り返しPbイオンを吸着するために使用することが可能であることを示している。図19に示された色調から、鉛{Pb}イオンを含まないHOM-DPARの色調0ppmは薄い黄褐色であり、鉛{Pb}イオンを含むHOM-DPAR-Pbの色調{2ppmPb}は褐色へと変化するが、鉛{Pb}イオンを溶出後のHOM-DPARの色調Elutionby005MHClは元に戻ることが分かる。このことからも005MHCl処理によってHOM-DPAR-PbのPbイオンがほとんど溶出してHOM-DPARに変化したことを示している。図20は、実施例12に示したHOM-DPARを添加する前の鉛{Pb}イオンを含む複数イオンが入った溶液のICPOESによる各金属イオンの含有量を示す表である。単位はppmである。鉛{Pb}イオンPb2の含有量は23ppmで、他の金属イン含有量は36~53ppmであった。図21は、実施例12に示したHOM-DTDR添加後のろ過液のICPOESによる各金属イオンの含有量を示す表である。このろ過液の鉛{Pb}イオン濃度は0021ppmであり、ろ過液には鉛{Pb}イオンが殆ど含まれていないことが分かる。すなわち、HOM-DPARに鉛{Pb}イオンがほぼ100約991吸着された。鉛{Pb}以外の金属イオンはHOM-DPARには殆ど吸着されていない。従って、HOM-DPARの鉛{Pb}イオンの吸着性の選択性は非常に高いことが分かる。図22は、005MHClによるHOM-DPARに吸着したPbイオンを溶出した後のろ過液のICPOESによる各金属イオンの含有量を示す表である。ろ過液中にはPbイオンが218ppm含有しているが、他の金属イオンは全く含まれていない。このことからもHOM-DPARに吸着した金属イオンはPbイオンだけであることが分かる。また、当初溶液中に含まれていた鉛{Pb}イオンの95が回収できたことが分かる。分析の誤差も考えるとほぼ100の回収率と言える。しかもHOM-DPARはppb~ppmオーダーの非常に微量なPbイオンを溶液中から除去できるので、Pbによる問題も解決することができる。たとえば、微量なPbが生活用水に含まれると人間の健康に影響を与えるが、本発明のHOM-DPARを用いて微量なPbを除去して健康に影響を与えないレベルまで低減することができる。さらに、N2吸着脱着等温線によるデータからも、ろ過後の固体材料の特性は本来のHOM-DPARとほとんど同じ特性を有している。従って、Pbイオンを吸着したHOM-DPAR-PbがHOM-DPARに戻ったことが示され、HOM-DPARは鉛イオン吸着に繰り返し利用できることが分かった。<DTDRによる種々の金属を含む活性金属混合溶液からの鉛の除去および選択性>鉛{Pb}イオンを最も良く吸着するpH125溶液を4mlをビーカーに取り、ビーカーへ03Mの混合液クエン酸ナトリウム、チオ硫酸ナトリウム、酒石酸ナトリウム溶液4mlを添加し、さらに種々の金属イオンおよび2ppmのPbを添加し、それから、必要量の水を加えて20ml水溶液にした。この水溶液へNaOHを加えて、pH125に調整した。複数混合物水溶液において、Pbの濃度は2ppmであり、他の金属イオンAl3、Co2、Cr3、Bi3、Pd2、Mn2、Se4、Li、Fe3、Cu2、Ni2、Zn2、Mg2、Sn2、Ca2、Cd2、Hg2濃度は、それぞれ4ppmであった。その後、HOM-DTDRを20mg添加し30分間攪拌した。その水溶液をろ過し、固体材料を得、固体材料について紫外可視分光UVVISNIR分析を行なった。ろ過溶液中の金属イオン濃度はICPOESICP発光分光分析により解析された。ろ過溶液にはPbイオンは含まれず、Pbイオン以外のすべての金属イオンが存在した。また、固体材料中のPbは、UVVISNIRスペクトルによって測定された。図23は、この固体材料、すなわち鉛イオンを吸着したHOM-DTDR{HOM-DTDR-Pb}の紫外可視分光光度曲線および固体材料の色調を示す図である。鉛イオンを含む溶液2ppmPbのみを含む溶液{曲線2:2ppmPb}、2ppmPbと複数イオンを含む溶液{曲線3:2-4ppm{PbIons}に浸漬したHOM-DTDRはλ=501nmのピークを示すが、鉛イオンを含まない溶液{曲線1:0ppb、曲線4:2ppmeachIons}に浸漬したはλ=501nmのPbのピークを示さない。このことにより、HOM-DTDRは鉛イオン以外の金属イオンは吸着しないことが分かる。図23に示された色調から、鉛{Pb}イオンを含む複数イオンが含まれた混合液から得られたHOM-DTDR-Pbの色調は、鉛{Pb}イオンだけを含む溶液から得られたHOM-DTDR-Pbの色調と殆ど同じであり、複数イオンが含まれた混合液から得られたHOM-DTDR-Pbは鉛{Pb}以外の金属は含まないことが示唆される。<005MHClによるHOM-DTDRに吸着したPbイオンの溶出/抽出操作>実施例14において示した複数イオン混合液からPbを抽出した固体材料を溶出液005MHCl20mlが入ったビーカー中に入れて、30分間攪拌した。この溶液をろ過し、ろ過液と固体材料に分離した。図24は、この固体材料、すなわち鉛{Pb}イオンを吸着したHOM-DTDR{HOM-DTDR-Pb}を005MHClによってPbイオンを溶出した後の固体材料の紫外可視分光光度曲線および固体材料の色調を示す図である。比較のために、鉛{Pb}イオンを吸着する前のHOM-DTDRの紫外可視分光光度曲線曲線1および色調0ppm、鉛{Pb}イオンを吸着したHOM-DTDR{HOM-DTDR-Pb}の紫外可視分光光度曲線曲線2および色調{2ppmPb}を一緒に載せている。005MHClによってPbイオンを溶出した後の固体材料の紫外可視分光光度曲線が曲線3で色調がElutionby005MHClである。これらの3つの紫外可視分光光度曲線を比較すると、Pbイオンを吸着すると吸光度が大きくなるが、005MHCl処理を行なうと元の状態HOM-DTDRに戻ることが分かる。特に波長501nmにおけるPb2の典型的ピークが変化していることからも理解できる。このことは、005MHCl処理によってHOM-DTDR-PbのPbイオンがほとんど溶出してHOM-DTDRに変化したことを示しているとともに、HOM-DTDRを繰り返しPbイオンを吸着するために使用することが可能であることを示している。図24に示された色調から、鉛{Pb}イオンを含まないHOM-DTDRの色調0ppmは薄い黄褐色であり、鉛{Pb}イオンを含むHOM-DTDR-Pbの色調{2ppmPb}は褐色へと変化するが、鉛{Pb}イオンを溶出後のHOM-DTDRの色調Elutionby005MHClは元に戻ることが分かる。このことからも005MHCl処理によってHOM-DTDR-PbのPbイオンがほとんど溶出してHOM-DTDRに変化したことを示している。図25は、実施例15に示したHOM-DTDRを添加する前の鉛{Pb}イオンを含む複数イオンが入った溶液のICPOESによる各金属イオンの含有量を示す表である。単位はppmである。鉛{Pb}イオンPb2の含有量は22ppmで、他の金属イン含有量は36~53ppmであった。図26は、実施例15に示したHOM-DTDR添加後のろ過液のICPOESによる各金属イオンの含有量を示す表である。このろ過液の鉛{Pb}イオン濃度は0031ppmであり、ろ過液には鉛{Pb}イオンが殆ど含まれていないことが分かる。すなわち、HOM-DTDRに鉛{Pb}イオンがほぼ100約986吸着された。鉛{Pb}以外の金属イオンはHOM-DTDRには殆ど吸着されていない。従って、HOM-DTDRの鉛{Pb}イオンの吸着性の選択性は非常に高いことが分かる。図27は、005MHClによりHOM-DTDRに吸着したPbイオンを溶出した後のろ過液のICPOESによる各金属イオンの含有量を示す表である。ろ過液中にはPbイオンが211ppm含有しているが、他の金属イオンは全く含まれていない。このことからもHOM-DTDRに吸着した金属イオンはPbイオンだけであることが分かる。また、当初溶液中に含まれていた鉛{Pb}イオンの96が回収できたことが分かる。分析の誤差も考えるとほぼ100の回収率と言える。しかもHOM-DTDRはppb~ppmオーダーの非常に微量なPbイオンを溶液中から除去できるので、Pbによる種々の問題も解決することができる。たとえば、微量なPbが生活用水に含まれると人間の健康に影響を与えるが、本発明のHOM-DPARを用いて微量なPbを除去して健康に影響を与えないレベルまで低減することができる。さらに、N2吸着脱着等温線によるデータからも、ろ過後の固体材料の特性は本来のHOM-DPARとほとんど同じ特性を有している。従って、Pbイオンを吸着したHOM-DTDR-PbがHOM-DTDRに戻ったことが示され、HOM-DTDRは鉛イオン吸着に繰り返し利用できることが分かった。<AMPCによる種々の金属を含む活性金属混合溶液からの鉛の除去および選択性>鉛{Pb}イオンを最も良く吸着するpH70溶液4mlをビーカーに取り、ビーカーへ10Mの混合液クエン酸ナトリウム、酒石酸ナトリウム溶液4mlを添加し、さらに種々の金属イオンおよび2ppmのPbを添加し、それから、必要量の水を加えて20ml水溶液を作った。この複数混合物水溶液において、Pbの濃度は2ppmであり、他の金属イオンAl3、Co2、Cr3、Bi3、Mn2、Se4、Li、Cu2、Ni2、Zn2、Mg2、Sn2、Ca2、Cd2、Hg2濃度は、それぞれ4ppmであった。その後、HOM-AMPCを20mg添加し30分間攪拌した。その水溶液をろ過し、固体材料を得、固体材料について紫外可視分光UVVISNIR分析を行なった。ろ過溶液中の金属イオン濃度はICPOESICP発光分光分析により解析された。ろ過溶液にはPbイオンは含まれず、Pbイオン以外のすべての金属イオンが存在した。また、固体材料中のPbは、UVVISNIRスペクトルによって調査された。図28は、この固体材料、すなわち鉛イオンを吸着したHOM-AMPCの紫外可視分光光度曲線および固体材料の色調を示す図である。鉛イオンを含む溶液2ppmPbのみを含む溶液{曲線2:2ppmPb}、2ppmPbと複数イオンを含む溶液{曲線3:2-4ppm{PbIons}、に浸漬したHOM-DTDRはλ=411nmのピークを示すが、鉛イオンを含まない溶液{曲線1:0ppb、}に浸漬したはλ=501nmのPbのピークを示さない。このことにより、HOM-AMPCは鉛イオン以外の金属イオンは吸着しないことが分かる。図28に示された色調から、鉛{Pb}イオンを含む複数イオンが含まれた混合液から得られたHOM-DTDR-Pbの色調は、鉛{Pb}イオンだけを含む溶液から得られたHOM-DTDR-Pbの色調と類似色調であり、複数イオンが含まれた混合液から得られたHOM-DTDR-Pbは鉛{Pb}以外の金属は含まないことが示唆される。<005MHClによるHOM-AMPCに吸着したPbイオンの溶出/抽出操作>実施例16において示した複数イオン混合液からPbを抽出した固体材料を溶出液005MHCl20mlが入ったビーカー中に入れて、30分間攪拌した。この溶液をろ過し、ろ過液と固体材料に分離した。図29は、この固体材料、すなわち鉛{Pb}イオンを吸着したHOM-AMPC{HOM-AMPC-Pb}を005MHClによってPbイオンを溶出した後の固体材料の紫外可視分光光度曲線および固体材料の色調を示す図である。比較のために、鉛{Pb}イオンを吸着する前のHOM-AMPCの紫外可視分光光度曲線曲線1および色調0ppb、鉛{Pb}イオンを吸着したHOM-AMPC{HOM-AMPC-Pb}の紫外可視分光光度曲線曲線2および色調{2ppmPb}を一緒に載せている。005MHClによってPbイオンを溶出した後の固体材料の紫外可視分光光度曲線が曲線3で色調がAfterelutionby005MHClである。これらの3つの紫外可視分光光度曲線を比較すると、Pbイオンを吸着すると吸光度が大きくなるが、005MHCl処理を行なうと元の状態HOM-AMPCに戻ることが分かる。特に波長411nmにおけるPb2の典型的ピークが変化していることからも理解できる。このことは、005MHCl処理によってHOM-AMPC-PbのPbイオンがほとんど溶出してHOM-AMPCに変化したことを示しているとともに、HOM-AMPCを繰り返しPbイオンを吸着するために使用することが可能であることを示している。図29に示された色調から、鉛{Pb}イオンを含まないHOM-AMPCの色調0ppmは白色であり、鉛{Pb}イオンを含むHOM-AMPC-Pbの色調{2ppmPb}は薄い黄白色へと変化するが、鉛{Pb}イオンを溶出後のHOM-AMPCの色調Afterelutionby005MHClは元に戻ることが分かる。このことからも005MHCl処理によってHOM-AMPC-PbのPbイオンがほとんど溶出してHOM-AMPCに変化した元に戻ったことを示している。上述したように、本発明は、有機シリコン化合物および界面活性剤から作製した高秩序化メソポーラスシリカに目標金属である鉛{Pb}イオンを選択的に吸着するキレート化合物のような鉛イオン吸着性化合物を担持させ、その鉛イオン吸着性化合物を担持したメソポーラスシリカを目標金属である鉛イオンが溶解された溶液と接触させ、目標金属である鉛イオンを選択的にメソポーラスシリカに担持された鉛イオン吸着性化合物に吸着させる。その後で、目標金属である鉛イオンを吸着した鉛イオン吸着性化合物を担持したメソポーラスシリカを化学的処理し、目標金属である鉛イオンをメソポーラスシリカに担持された鉛イオン吸着性化合物から遊離させ、目標金属である鉛を回収する。目標金属である鉛イオンが遊離された鉛イオン吸着性化合物を担持したメソポーラスシリカは、再使用できる。また、この鉛イオン吸着性化合物を担持したメソポーラスシリカは鉛イオン濃度検出センサーとして使用することもできる。本発明は都市鉱石等に含まれる鉛を効率よく安価に取り出す材料およびその方法さらには鉛イオンセンサーを提供するものであるが、上記の説明からも分かるように、都市鉱石ばかりではなく、各種金属を含む通常の鉱石からの鉛イオンの抽出吸着逆抽出にも適用できるし、鉛イオンが溶け込んだ溶液、たとえばメッキや冶金等の工程から排出される廃液からの鉛の抽出吸着逆抽出して、鉛を回収できる。また、生活用水や廃液等に有害な鉛が溶け込んでいるかどうかを検査することができるし、その濃度がppb~ppmオーダーという微量な濃度でも検出することができる。さらに生活用水や廃液等に溶け込んだ鉛を吸着して非常に微量な濃度まで鉛濃度を低減することができる。従って鉛除去フィルターとしても使用することができる。たとえば、水道管として使用していた鉛水道配管からの鉛の水道水への混入が人体に影響を与えることが指摘されているが、本発明の鉛イオン吸着性化合物を担持したメソポーラスシリカを水道水のフィルターに用いると鉛を非常に低いレベルまで低減することができる。特にpH=70付近で最も良く鉛イオンを吸着するHOM-AMPCは最適である。尚、明細書のある部分に記載し説明した内容を記載しなかった他の部分においても矛盾なく適用できることに関しては、当該他の部分に当該内容を適用できることも言うまでもない。"